(57)【要約】【課題】粘着特性、透明性、巻き戻し性および耐熱性に優れた表面保護フィルムを提供する。【解決手段】表面層（Ａ）および粘着層（Ｘ）の少なくとも２層からなる表面保護フィルムであり、表面層（Ａ）が、プロピレン系（共）重合体（ａ）０〜９８重量％および炭素数４以上のα−オレフィンを主成分とするオレフィン（共）重合体（ｂ）２〜１００重量％からなる組成物から形成されることを特徴とする表面保護フィルムであり、好ましくは、該多層フィルムはＴ−ダイから押出成形する方法で得られる。【選択図】なし【特許請求の範囲】
【請求項１】
表面層（Ａ）および粘着層（Ｘ）の少なくとも２層からなる表面保護フィルムであり、表面層（Ａ）が、プロピレン系（共）重合体（ａ）０〜９８重量％および炭素数４以上のα−オレフィンを主成分とするオレフィン（共）重合体（ｂ）２〜１００重量％からなる組成物から形成されることを特徴とする表面保護フィルム。
【請求項２】
オレフィン（共）重合体（ｂ）が、４−メチルペンテン−１系（共）重合体であることを特徴とする請求項１記載の表面保護フィルム。
【請求項３】
粘着層（Ｘ）が、オレフィン系エラストマーおよび／またはスチレン系エラストマーから形成されることを特徴とする請求項１または２記載の表面保護フィルム。
【請求項４】
表面層（Ａ）および粘着層（Ｘ）の少なくとも２層をＴ−ダイから押出成形して得られる多層フィルムである請求項１ないし３のいずれかに記載の表面保護フィルム。
【請求項５】
５０μｍ厚みで測定したヘイズが２０％以下であることを特徴とする請求項１ないし４のいずれかに記載の表面保護フィルム。
【発明の詳細な説明】
【技術分野】
【０００１】
本発明は、光学製品、建材、自動車部品等に使用される表面保護フィルムに関する。詳しくは、粘着特性、透明性、耐熱性に優れ、被着体等への汚染が少なく、さらにロール状から繰出す際の繰出し性が容易である表面保護フィルムに関する。
【背景技術】
【０００２】
表面保護フィルムは、主として建材用や光学用途用の樹脂製品、金属製品、ガラス製品等の被着体に貼付して使用し、これらの輸送、保管や加工時の傷付きまたは異物混入を防ぐ役割を果たしている。これらの表面保護フィルムは、一般には粘着性の無い表面層と、前記被着体と粘着させるための粘着層とからなる。表面層は通常、ポリエチレンやポリプロピレンなどのポリオレフィンや、ポリエチレンテレフタレートなどのポリエステル、ポリ塩化ビニルなどのビニル重合体から形成される。
【０００３】
近年、液晶画面、プラズマディスプレイ（ＰＤＰ）やリアプロジェクション画面等に用いる部材、いわゆる光学製品の開発が進んでいる。これら光学製品を保護するための表面保護フィルムに対し、傷付きや異物混入のみならず、表面保護フィルムを貼付した状態で製品検査ができる様な透明性や、高温状態で貼付しても適度な粘着力が発現する等の特性が所望されている。
【０００４】
一方、表面保護フィルムを建材や自動車部品用途に使用した場合、表面保護フィルムを貼付した状態で熱成形される場合があり、高い耐熱性が要求されている。
【０００５】
また、比較的粘着力の高い表面保護フィルムでは、ロール状の製品から繰出すことが困難なため、粘着層に離型フィルムを貼り合わせた状態でロール状とし、被着体への貼付の際にこの離型フィルムを剥がして使用している。このような工程を採用すると、大量の廃棄物が発生することから、離型フィルムが無くても容易にロールから繰出すことのできる表面保護フィルムが求められている。
【０００６】
特開２００６−１１６７６９号公報には、ポリエチレン成分を主体とした表面保護フィルムが開示されている。しかしながら、同公報による方法では、一部用途部材に対しては適用可能であるが、粘着力が低く、また透明性も不充分で、被着体の用途には限りがあった。
【特許文献１】特開２００６−１１６７６９号公報
【発明の開示】
【発明が解決しようとする課題】
【０００７】
本発明は、光学製品、建材製品や自動車部品の保管、輸送、加工、検査時に保護するための表面保護フィルムとして要求される特性、特には、粘着特性、透明性、耐熱性およびロールからの繰出し性に優れた表面保護フィルムを提供することにある。
【課題を解決するための手段】
【０００８】
本発明者らは、上記課題を鑑み、鋭意検討した結果、ある特定の樹脂組成物からなる表面層を有する表面保護フィルムにより上記課題が解決できることを見出し、本発明を完成するに至った。
すなわち、本発明は、
１．表面層（Ａ）および粘着層（Ｘ）の少なくとも２層から表面保護フィルムであり、表面層（Ａ）が、プロピレン系（共）重合体（ａ）０〜９８重量％および炭素数４以上のα−オレフィンを主成分とするオレフィン（共）重合体（ｂ）２〜１００重量％からなる組成物から形成されることを特徴とする表面保護フィルム、
２．オレフィン（共）重合体（ｂ）が、４−メチルペンテン−１系（共）重合体である１項記載の表面保護フィルム、
３．粘着層（Ｘ）が、オレフィン系エラストマーおよび／またはスチレン系エラストマーから形成される１または２項記載の表面保護フィルム、
４．表面層（Ａ）および粘着層（Ｘ）の少なくとも２層をＴ−ダイから押出成形して得られる多層フィルムである１ないし３項のいずれかに記載の表面保護フィルム、
５．５０μｍ厚みで測定したヘイズが２０％以下である１ないし４項のいずれかに記載の表面保護フィルム、である。
【発明の効果】
【０００９】
本発明の表面保護フィルムは、粘着特性、透明性、巻き戻し力および耐熱性に優れ、光学用途、建材用途、自動車部品用途との保護フィルムとして産業上の利用価値は極めて高い。
【発明を実施するための最良の形態】
【００１０】
次に本発明について詳細に説明する。
本発明の表面保護フィルムは、表面層（Ａ）および粘着層（Ｘ）の少なくとも２層からなる。
【００１１】
表面層（Ａ）は、プロピレン系（共）重合体（ａ）、および炭素数４以上のα−オレフィンを主成分とするオレフィン（共）重合体（ｂ）からなる組成物から形成される。
【００１２】
プロピレン系（共）重合体（ａ）は、プロピレン単独重合体、プロピレンとエチレンまたは炭素数４〜２０のα−オレフィンとのランダムまたはブロック共重合体を挙げることができる。
【００１３】
ランダムまたはブロック共重合体において、炭素数４〜２０のα−オレフィンとしては、１−ブテン、４−メチルペンテン−１、１−ヘキセン、１−オクテン等を挙げることができる。
【００１４】
プロピレン系（共）重合体（ａ）は、融点が、５０〜１７０℃、好ましくは７０〜１７０℃、より好ましくは１００〜１６５℃、さらに好ましくは１３０〜１６５℃である。融点が、このような好ましい範囲にあることで、耐熱性が向上する。ここで、融点は、示差走査熱量計（ＤＳＣ）により、昇温および降温速度１０℃／ｍｉｎにて測定した値である。
【００１５】
また、プロピレン系（共）重合体（ａ）は、２３０℃で測定したメルトフローレート（以下、ＭＦＲと略記）が、０．０１〜５００ｇ／１０分、好ましくは０．１〜１００ｇ／１０分、より好ましくは０．３〜５０ｇ／１０分の範囲にある。
【００１６】
前記プロピレン系（共）重合体（ａ）は、固体状チタン化合物およびアルキルアルミニウム化合物を主成分とした固体状チタン触媒のみならず、メタロセン化合物を主成分としてメタロセン触媒の存在下に、プロピレンの単独重合またはプロピレンとエチレンまたは炭素数４〜２０のα−オレフィンとを共重合することによって得られる。
【００１７】
オレフィン（共）重合体（ｂ）は、炭素数４以上のα−オレフィンを５０〜１００モル％、好ましくは６０〜１００モル％、より好ましくは７０〜１００モル％含有する。炭素数４以上のα−オレフィンとしては、１−ブテン、４−メチルペンテン−１、１−ヘキセン、１−オクテン、１−デセン、１−ドデセン等が挙げられるが、好ましくは４−メチルペンテン−１である。
【００１８】
好ましいオレフィン（共）重合体（ｂ）としては、４−メチルペンテン−１単独重合体、４−メチルペンテン−１と炭素数６〜２０のα−オレフィンとの共重合体を挙げることができる。炭素数６〜２０のα−オレフィンとしては、例えば、１−ヘキセン、１−オクテン、１−デセンおよび１−ドデセン等である。
【００１９】
オレフィン（共）重合体（ｂ）は、融点が、１５０〜３００℃、好ましくは１８０〜２８０℃、より好ましくは２００〜２５０℃の範囲にある。融点がこのような好ましい範囲にあると、成形性が良好で、耐熱性に優れた表面保護フィルムが得られる。
【００２０】
また、オレフィン（共）重合体（ｂ）は、２３０℃で測定したＭＦＲが、０．１〜５００ｇ／１０分、好ましくは０．５〜２００ｇ／１０分、より好ましくは１〜１００ｇ／１０分の範囲にある。
【００２１】
本発明の表面保護フィルムにおける表面層（Ａ）は、前記プロピレン系（共）重合体（ａ）およびオレフィン（共）重合体（ｂ）からなる組成物から形成される。
【００２２】
該組成物中のプロピレン系（共）重合体（ａ）の割合は、０〜９８重量％、好ましくは０〜９５重量％、より好ましくは５〜９０重量％、オレフィン（共）重合体（ｂ）の割合は、２〜１００重量％、好ましくは５〜１００重量％、より好ましくは１０〜９５重量％である。
【００２３】
該組成物中には、本発明の表面保護フィルムとしての特性を損なわない範囲で、帯電防止剤、離型剤、酸化防止剤、耐候剤、結晶核剤などの各種添加剤や、ポリオレフィン、ポリエステル、ポリアミド、エラストマー等の樹脂改質剤を添加することも可能である。
【００２４】
前記プロピレン系（共）重合体（ａ）とオレフィン（共）重合体（ｂ）、必要に応じて添加剤や改質剤は、例えば単軸または二軸押出機やフィーダールーダー等により混錬した上で、さらにフィルム状に加工しても良いが、押出機を兼ね備えたＴ−ダイ成形機に直接投入し、本発明の表面保護フィルムの表面層とすることもできる。
【００２５】
本発明の表面保護フィルムの粘着層（Ｘ）としては、表面保護フィルムの粘着層として使用されている公知の粘着剤であれば使用することが可能であるが、フィッシュアイの発生による被着体損傷や、粘着剤の被着体への移行、いわゆる糊残りの観点から、オレフィン系エラストマーおよび／またはスチレン系エラストマーであることが好ましい。より好ましくは、オレフィン系エラストマー、またはオレフィン系エラストマーとスチレン系エラストマーからなる組成物である。
【００２６】
オレフィン系エラストマーとしては、融点が１１０℃以下、好ましくは１００℃以下、さらに好ましくは８０℃以下または融点が観測されない炭素数２〜２０のα−オレフィン重合体または共重合体、ないしはエチレンと不飽和カルボン酸または不飽和カルボン酸エステルとの共重合体である。具体的には、エチレン・プロピレン共重合体、エチレン・１−ブテン共重合体、エチレン・１−ヘキセン共重合体、エチレン・４−メチルペンテン−１共重合体、エチレン・１−オクテン共重合体、プロピレン単独共重合体、プロピレン・エチレン共重合体、プロピレン・エチレン・１−ブテン共重合体、１−ブテン単独重合体、１−ブテン・エチレン共重合体、１−ブテン・プロピレン共重合体、４−メチルペンテン−１単独重合体、４−メチルペンテン−１・プロピレン共重合体、４−メチルペンテン−１・１−ブテン共重合体、４−メチルペンテン−１・プロピレン・１−ブテン共重合体、プロピレン・１−ブテン共重合体、エチレン・酢酸ビニル共重合体、エチレン・メタクリル酸共重合体、エチレン・メタクリル酸メチル共重合体等を挙げることができる。粘着力の経時安定性の点から、好ましくは、プロピレン単独共重合体、プロピレン・エチレン共重合体、プロピレン・１−ブテン共重合体、プロピレン・エチレン・１−ブテン共重合体である。
【００２７】
スチレン系エラストマーとしては、ポリスチレン相をハードセグメントとして有する公知のスチレン系エラストマーが使用できる。具体的には、スチレン・ブタジエン共重合体（ＳＢＲ）、スチレン・イソプレン・スチレン共重合体（ＳＩＳ）、スチレン・ブタジエン・スチレン共重合体（ＳＢＳ）、スチレン・エチレン・ブタジエン・スチレン共重合体（ＳＥＢＳ）、およびこれらの水素化物を挙げることができる。
【００２８】
上記オレフィン系エラストマーおよび／またはスチレン系エラストマーを、単独または各々異なる組成の成分をブレンド使用することで、本発明の表面保護フィルムにおける粘着層（Ｘ）を形成することができる。また、本発明においては、粘着力の制御を目的として、さらには本発明の特性を損なわない範囲で、ポリエチレンやポリプロピレンなどのポリオレフィン、酸変性ポリオレフィン、ポリエステル、ポリアミド等の樹脂改質剤や、帯電防止剤、結晶核剤、酸化防止剤等の各種添加剤を含んでいてもよい。
【００２９】
上記オレフィン系エラストマーおよび／またはスチレン系エラストマー、および必要に応じて樹脂改質剤または添加剤は、前記表面層（Ａ）と積層することにより、本発明の表面保護フィルムとすることができる。
【００３０】
表面層（Ａ）と粘着層（Ｘ）を積層する方法については特に制限は無いが、あらかじめＴ−ダイ成形またはインフレーション成形にて得られた表面層フィルム上に、押出ラミネーション、押出コーティング等の公知の積層法により積層する方法や、表面層および粘着層を独立してフィルムとした後、各々のフィルムをドライラミネーションにより積層する方法等が挙げられるが、生産性の点から、表面層、粘着層の各成分を多層の押出機に供して成形する共押出成形が好ましい。
【００３１】
本発明においては、表面層（Ａ）と粘着層（Ｘ）との間に少なくとも１層の中間層を設けることも可能である。また、表面層（Ａ）および粘着層（Ｘ）との接着力が不足する場合には、中間層として接着剤または接着層を使用しても良い。
中間層としては特に制限はないが、一般には、融点が１００℃以上のポリプロピレンやポリエチレンなどの結晶性ポリオレフィンや、ポリエステル、ポリアミド、ポリオレフィン系エラストマーなどが使用できる。中間層を接着層として使用する場合には、変性ポリオレフィンや、ポリオレフィン系エラストマー、スチレン系エラストマー、ポリエステルエラストマーなどが用いられる。これらの中で、生産性および透明性の点から、ポリプロピレンやポリオレフィンエラストマーを中間層として使用するのが好ましい。
【００３２】
本発明の表面保護フィルムにおける表面層（Ａ）の厚みは、０．０５〜２００μｍ、好ましくは０．５〜１００μｍ、より好ましくは１〜３０μｍ、さらに好ましくは１〜１５μｍである。粘着層（Ｘ）の厚みは、０．０５〜５０μｍ、好ましくは０．３〜４０μｍ、より好ましくは０．５〜３０μｍである。
【００３３】
したがって、本発明の表面保護フィルムの厚みは、必要により設けることもある中間層を含め、０．１〜５００μｍ、好ましくは０．５〜４００μｍ、より好ましくは３〜３００μｍである。
【００３４】
上記好ましい形態の表面層（Ａ）、粘着層（Ｘ）および中間層を使用することで、透明性に優れた表面保護フィルムが得られ、特には光学用途に対して好適に利用できる。
【００３５】
本発明の表面保護フィルムの好ましい透明性としては、５０μｍの厚みで測定したヘイズが２０％以下、より好ましくは１５％以下、さらに好ましくは１０％以下となる。
【実施例】
【００３６】
以下、本発明を実施例により詳細説明するが、本発明はこれら実施例に限定されるものではない。
［評価法］
粘着力：アクリル板を幅５０ｍｍ、長さ１２５ｍｍに切断し、この試験板に加圧式ロールラミネーターを用いて貼り付ける。次いで、３００ｍｍ／分の速度で剥離（１８０度剥離）した時の剥離力を測定し、２５ｍｍ幅あたりの剥離力を粘着力（Ｎ／２５ｍｍ）とする。ここで、貼付けおよび剥離力の測定は２３℃の条件下で行なった。
【００３７】
巻き戻し力：ロール状サンプルを用い、３００ｍｍ／分の速度でロールから引き剥がす時の剥離力（Ｎ／２５ｍｍ）を測定し、巻き戻し力とする。
【００３８】
ヘイズ：ＪＩＳ  Ｋ７１０５に準拠し、厚み５０μｍのフィルムにて測定した。
【００３９】
実施例１
表面層および粘着層用に３０ｍｍφの単軸押出機および中間層に４０ｍｍφ単軸押出機を兼ね備えたダイ幅５００ｍｍの３種３層Ｔ−ダイ成形機に以下樹脂組成物を供給し、表面層厚み１０μｍ、粘着層厚み１０μ、中間層厚み３０μｍ、トータル厚み５０μｍの表面保護フィルムを得た。得られたフィルムの評価結果を表−１に示す。
表面層：
ホモポリプロピレン（銘柄名：Ｆ１０７ＢＶ、融点＝１６０℃、ＭＦＲ＝７ｇ／１０分、プライムポリプロ社製）７０重量％、
ポリ４−メチルペンテン−１（商品名：ＴＰＸ、銘柄名：ＲＴ１８、融点＝２３７℃、ＭＦＲ＝２６ｇ／１０分、三井化学社製）３０重量％。
中間層：
ランダムポリプロピレン（銘柄名：Ｆ３２７、融点＝１３８℃、ＭＦＲ＝７ｇ／１０分、プライムポリプロ社製）１００重量％
粘着層：
プロピレン・エチレン・１−ブテン共重合体（エチレン含量１３モル％、ブテン含量１９モル％、融点は観測されない、ＭＦＲ＝７ｇ／１０分）８０重量％
ランダムポリプロピレン（銘柄名：Ｆ３２７、融点＝１３８℃、ＭＦＲ＝７ｇ／１０分、プライムポリプロ社製）２０重量％
【００４０】
実施例２、３、比較例１
各種層の樹脂組成を表−１記載の樹脂組成とした以外は、実施例１と同様にして表面保護フィルムを得た。得られたフィルムの評価結果を表−１に示す。
【００４１】
【表１】
2008081709.tif 000002
【００４２】
ｈ−ＰＰ；
ホモポリプロピレン（銘柄名：Ｆ１０７ＢＶ、融点＝１６０℃、ＭＦＲ＝７ｇ／１０分、プライムポリプロ社製）
ｒ−ＰＰ；
ランダムポリプロピレン（銘柄名：Ｆ３２７、融点＝１３８℃、ＭＦＲ＝７ｇ／１０分、プライムポリプロ社製）
ＴＰＸ；
ポリ４−メチルペンテン−１（商品名：ＴＰＸ、銘柄名：ＲＴ−１８、融点＝２３７℃、ＭＦＲ＝２６ｇ／１０分、三井化学社製）
ＰＥＢＲ−１；
プロピレン・エチレン・１−ブテン共重合体（エチレン含有量１３モル％、ブテン含有量１９モル％、融点は観測されず、ＭＦＲ＝７ｇ／１０分）
ＰＥＢＲ−２；
プロピレン・エチレン・１−ブテン共重合体（エチレン含有量１２モル％、ブテン含有量１９モル％、５０〜６０℃にブロードな融点ピークが観測、ＭＦＲ＝７ｇ／１０分）
ＨＳＢＲ；
スチレン系エラストマー（水添ＳＢＲ、ＪＳＲ製ダイナロン１３２０Ｐ）
【産業上の利用可能性】
【００４３】
本発明の表面保護フィルムは、粘着特性、透明性、巻き戻し力および耐熱性に優れ、光学用途、建材用途、自動車部品用途との保護フィルムとして産業上の利用価値は極めて高い。